(57)【特許請求の範囲】
【請求項１】
第１導電型の不純物を含有した半導体基板の一面全体に前記第１導電型と反対の第２導電型の不純物を注入する段階と、
前記半導体基板の一面全面と側面にドーピング防止膜を形成する段階と、
前記ドーピング防止膜が形成された状態で、前記半導体基板の反対面に前記半導体基板より高濃度で前記第１導電型の不純物を注入する段階と、
前記半導体基板を熱処理して、前記半導体基板に前記第２導電型のエミッタ部と前記第１導電型の背面電界部を同時に形成する熱処理段階と、
前記ドーピング防止膜を除去する洗浄工程とを含み、
前記ドーピング防止膜を形成する段階において、前記ドーピング防止膜は、前記半導体基板の反対面の端領域までさらに形成され、
前記熱処理段階によって形成される前記エミッタ部と前記背面電界部は、前記半導体基板の反対面の端で互いに離隔される、太陽電池の製造方法。
【請求項２】
前記熱処理段階により、前記半導体基板に注入された前記第１、第２導電型の不純物が同時に活性化される、請求項１に記載の太陽電池の製造方法。
【請求項３】
前記第２導電型の不純物を注入する段階においては、前記半導体基板の反対面の端に至る側面まで前記第２導電型の不純物が注入される、請求項１に記載の太陽電池の製造方法。
【請求項４】
前記第２導電型の不純物を注入する段階において、前記第２導電型の不純物が半導体基板の側面に注入される深さは、前記第２導電型の不純物が半導体基板の一面に注入される深さより浅い、請求項３に記載の太陽電池の製造方法。
【請求項５】
前記半導体基板の反対面の端に形成される前記ドーピング防止膜の幅は、前記第２導電型の不純物が露出される前記半導体基板の反対面の端領域の幅より広い、請求項３に記載の太陽電池の製造方法。
【請求項６】
前記ドーピング防止膜は、前記第１、第２導電型の不純物がドーピングされない、請求項１に記載の太陽電池の製造方法。
【請求項７】
前記ドーピング防止膜は、シリカ（ＳｉＯ２）を含む珪酸塩ガラス（silicate glass）である、請求項６に記載の太陽電池の製造方法。
【請求項８】
前記第１導電型の不純物を注入する段階において、前記第１導電型の不純物は、前記半導体基板の反対面の端を除外した領域全体に注入される、請求項３に記載の太陽電池の製造方法。
【請求項９】
前記第１導電型の不純物を注入する段階において、前記第１導電型の不純物は、前記第２導電型の不純物が露出される前記半導体基板の反対面の端から離隔して注入される、請求項６に記載の太陽電池の製造方法。
【請求項１０】
第１導電型の不純物を含有する半導体基板と、
前記半導体基板の一面に位置し、前記第１導電型と反対の第２導電型の不純物がドーピングされたエミッタ部と、
前記半導体基板の反対面に位置し、前記半導体基板より前記第１導電型の不純物が高濃度にドーピングされる背面電界部と、
前記エミッタ部に接続される第１電極と、
前記背面電界部に接続される第２電極とを含み、
前記エミッタ部は、前記半導体基板の側面に、さらに位置するが、前記半導体基板の反対面の端の側面まで位置し、
前記背面電界部は、前記半導体基板の反対面の端に位置するエミッタ部から離隔され、
前記半導体基板の反対面の縁端から前記背面電界部までの距離は、前記半導体基板の反対面の端に位置するエミッタ部の幅より広く、５ｍｍ以下であり、
前記半導体基板の側面に位置するエミッタ部の深さは、前記半導体基板の一面に位置したエミッタ部の深さより小さい、太陽電池。
【請求項１１】
前記半導体基板の側面に位置するエミッタ部の深さは、１ｎｍ〜１０ｎｍであり、
前記半導体基板の一面に位置するエミッタ部の深さは、０．２μｍ〜２μｍである、請求項１０に記載の太陽電池。
【請求項１２】
前記半導体基板の背面に位置する背面電界部の上には背面保護膜がさらに位置し、
前記背面保護膜は、前記半導体基板の反対面の端から前記背面電界部と前記エミッタ部の間の離隔された部分に露出される前記半導体基板を覆う、請求項１０に記載の太陽電池。
【発明の詳細な説明】
【技術分野】
【０００１】
本発明は、太陽電池及び太陽電池の製造方法に関する。
【背景技術】
【０００２】
最近石油や石炭のような既存エネルギー資源の枯渇が予測されながらこれらを取り替える代替エネルギーに対する関心が高くなり。これにより、太陽エネルギーから電気エネルギーを生産する太陽電池が注目されている。
【０００３】
一般的な太陽電池は、ｐ型とｎ型のように、互いに異なる導電型（conductive type）によってｐ-ｎ接合を形成する半導体部、そして互いに異なる導電型の半導体部にそれぞれ接続された電極を備える。
【０００４】
このような太陽電池に光が入射されれば半導体部で複数の電子―正孔対が生成され、生成された電子―正孔対は電荷である電子と正孔にそれぞれ分離され、電子はｎ型の半導体部の方向に移動し正孔はｐ型の半導体部の方向に移動する。移動した電子と正孔はそれぞれｎ型の半導体部とｐ型の半導体部に接続された互いに異なる電極によって収集され、この電極を電線で接続することにより電力を得る。
【０００５】
一方、このような太陽電池を製造する工程の中で、互いに異なる導電型のエミッタ部と背面電界部を形成する際に、半導体基板の端の部分でエミッタ部と背面電界部が互いに触れ合う場合、エミッタ部と背面電界部のそれぞれに集まったキャリアが互いに会って消滅する逆電流（reverse current）が発生する問題点がある。
【０００６】
このような逆電流を防止するために、太陽電池を製造する工程の中でエミッタ部と背面電界部との間の接続を切断するエッジアイソレーション（edge isolation）工程を追加でさらに行うことができるが、このような場合、エッジアイソレーションされた部分で、半導体基板が損傷して効率が低下するという問題がある。
【発明の概要】
【発明が解決しようとする課題】
【０００７】
本発明の目的は、効率が向上された太陽電池及びその製造方法を提供することにある。
【課題を解決するための手段】
【０００８】
本発明に係る太陽電池の製造方法の一例は、第１導電型の不純物を含む半導体基板の一面全体に第１導電型と反対の第２導電型の不純物を注入する段階と、半導体基板の一面と側面の全面及び半導体基板の反対面の端までドーピング防止膜を形成する段階と、ドーピング防止膜が形成された状態で、半導体基板の反対面に半導体基板より高濃度で第１導電型の不純物を注入する段階と、半導体基板を熱処理して、半導体基板に第２導電型のエミッタ部と第１導電型の背面電界部を同時に形成する熱処理段階と、ドーピング防止膜を除去する洗浄段階とを含む。
【０００９】
ここで、熱処理段階により、半導体基板に注入された第１、第２導電型の不純物が同時に活性化することができる。これにより、太陽電池の製造方法をさらに簡略化させることができる。
【００１０】
さらに、第２導電型の不純物を注入する段階においては、半導体基板の反対面の端に至る面までの第２導電型の不純物が注入されることができる。
【００１１】
このとき、第２導電型の不純物を注入する段階において、第２導電型の不純物が半導体基板の側面に注入される深さは、第２導電型の不純物が半導体基板の一面に注入される深さより小さいことができる。
【００１２】
そして、ドーピング防止膜形成段階において、半導体基板の反対面の端に形成されるドーピング防止膜は、半導体基板の側面に注入された第２導電型の不純物が露出される半導体基板の反対面の端を覆うことができる。
【００１３】
このとき、半導体基板の反対面の端に形成されるドーピング防止膜の幅は、第２導電型の不純物が露出される半導体基板の反対面の端の領域の幅より大きいことができる。
【００１４】
ここで、ドーピング防止膜は、第１、第２導電型の不純物がドーピングされないことがあり、一例として、シリカ（ＳｉＯ２）を含む珪酸塩ガラス（silicate glass）で有り得る。
【００１５】
また、第１導電型の不純物を注入する段階において、第１導電型の不純物は、半導体基板の反対面の端を除外した領域全体に注入されるが、第１導電型の不純物を注入する段階で、第１導電型の不純物は、第２導電型の不純物が露出される半導体基板の反対面の端から離隔して注入することができる。
【００１６】
以降、熱処理の段階により形成されるエミッタ部と背面電界部は半導体基板の反対面端で互いに離隔することができ、逆電流が発生することを防止することができる。
【００１７】
本発明の一例に係る太陽電池は、第１導電型の不純物を含有する半導体基板と、半導体基板の一面に位置し、第１導電型と反対の第２導電型の不純物がドーピングされたエミッタ部と、半導体基板の反対面に位置し、半導体基板より第１導電型の不純物が高濃度にドーピングされる背面電界部と、エミッタ部に接続される第１電極と、背面電界部に接続される第２電極とを含み、エミッタ部は、半導体基板の側面に、さらに位置するが、半導体基板の反対面野端の側面まで位置し、背面電界部は半導体基板の反対面の端に位置するエミッタ部から離隔される。
【００１８】
ここで、半導体基板の側面に位置するエミッタ部の深さは、半導体基板の一面に位置するエミッタ部の深さより小さいことがある。
【００１９】
一例として、半導体基板の側面に位置するエミッタ部の深さは、１ｎｍ〜１０ｎｍの間であり、半導体基板の一面に位置するエミッタ部の深さは、０．２μｍ〜２μｍの間で有り得る。
【００２０】
さらに、半導体基板の背面に位置する背面電界部の上には背面保護膜がさらに位置し、背面保護膜は、半導体基板の反対面端から背面電界部とエミッタ部の間の離隔された部分に露出される半導体基板を覆うことができる。
【発明の効果】
【００２１】
このように、本発明に係る太陽電池及びその製造方法は、半導体基板の一面に第２導電型の不純物を注入する段階の後、半導体基板の反対面に第１導電型の不純物を注入する前にドーピング防止膜を形成する段階を備えることにより、太陽電池の製造工程の中、半導体基板の反対面でエミッタ部と背面電界部が自然離隔されるようにして、太陽電池の効率をさらに向上させることができる。
【図面の簡単な説明】
【００２２】
【図１】本発明の製造方法により製造された太陽電池の一例を説明するための図である。
【図２】本発明に係る太陽電池の製造方法の一例を説明するための図である。
【図３】本発明に係る太陽電池の製造方法の一例を説明するための図である。
【図４】本発明に係る太陽電池の製造方法の一例を説明するための図である。
【図５】本発明に係る太陽電池の製造方法の一例を説明するための図である。
【図６】本発明に係る太陽電池の製造方法の一例を説明するための図である。
【図７】本発明に係る太陽電池の製造方法の一例を説明するための図である。
【発明を実施するための形態】
【００２３】
以下では、添付した図面を参考にして本発明の実施の形態について本発明が属する技術分野において通常の知識を有する者が容易に実施できるように詳細に説明する。しかし、本発明は、様々な形で実現することができ、ここで説明する実施の形態に限定されない。そして図面で本発明を明確に説明するために説明と関係ない部分は省略し、明細書全体を通じて類似の部分に対しては類似の符号を付与した。
【００２４】
図面で複数の層と領域を明確に表現するために厚さを拡大して示した。層、膜、領域、板などの部分が他の部分の“上に”あるとする時、これは他の部分の“真上に”ある場合だけでなく、その中間に他の部分がある場合も含む。逆にどの部分が他の部分の“真上に”あるとするときは、中間に他の部分がないことを意味する。また、どの部分が他の部分の上に“全体的”に形成されているとするときは、他の部分の全体面に形成されているものだけでなく、端の一部には形成されないことを意味する。
【００２５】
以下において、前面とは、直射光が入射される半導体基板の一面で有り得、背面とは、直射光が入射されないか、直射光ではなく、反射光が入射することができる半導体基板の反対面で有り得る。
【００２６】
併せて、以下の説明において、２つの互いに異なる構成要素の長さや幅が同じであることの意味は、１０％の誤差の範囲内で互いに同じことを意味する。
【００２７】
それでは、添付した図面を参考にして、本発明の一実施形態に係る太陽電池について説明する。
【００２８】
図１は、本発明の製造方法により製造された太陽電池の一例を説明するための図である。
【００２９】
ここで、本発明に係る太陽電池モジュールに適用される太陽電池の一例は、図１に示すように、半導体基板１１０、エミッタ部１２０、反射防止膜１３０、第１電極１４０、背面電界部１７０、背面保護膜１６０及び第２電極１５０を備えることができる。
【００３０】
半導体基板１１０は、第１導電型、例えば、ｐ型またはｎ型導電型を有しえ、このような半導体基板１１０は、単結晶シリコン、多結晶シリコンまたは非晶質シリコンの内、いずれか１つの形態で行うことができる。一例として、半導体基板１１０は、結晶質シリコンウエハに形成することができる。
【００３１】
具体的に、半導体基板１１０がｐ型の導電型を有する場合、ホウ素、ガリウム、インジウムなどのような３価元素の不純物が半導体基板１１０にドーピング（doping）される。しかし、これとは異なり、半導体基板１１０は、ｎ型導電型で有り得る。半導体基板１１０がｎ型の導電型を有する場合、リン（Ｐ）、ヒ素（Ａｓ）、アンチモン（Ｓｂ）などのように５価元素の不純物が半導体基板１１０にドーピングすることができる。
【００３２】
このような半導体基板１１０の前面は、複数の凹凸面を有する。便宜上、図１で、半導体基板１１０の端の部分だけを凹凸面に示したが、実質的に半導体基板１１０の前面全体が凹凸面を有しており、これにより、半導体基板１１０の前面上に位置したエミッタ部１２０と反射防止膜１３０もまた凹凸面を有することができる。
【００３３】
エミッタ部１２０は、図１に示すように、半導体基板１１０の一面と側面の全面に形成することができる。以下では、半導体基板１１０の一面は、半導体基板１１０の前面である場合、半導体基板１１０の反対面は、半導体基板１１０の背面である場合を一例に説明する。
【００３４】
エミッタ部１２０は、半導体基板１１０の入射面である前面と側面に全体的に形成されるが、半導体基板１１０の側面に形成されるエミッタ部１２０は、半導体基板１１０の背面まで至って形成されることができ、半導体基板１１０の背面の端にも形成することができる。
【００３５】
ここで、半導体基板１１０の側面に位置するエミッタ部１２０の深さは、半導体基板１１０の前面に位置するエミッタ部１２０の深さより小さいことができる。一例として、半導体基板１１０の側面に位置するエミッタ部１２０の深さは、１ｎｍ〜１０ｎｍの間であり、半導体基板１１０の前面に位置するエミッタ部１２０の深さは、０．２μｍ〜２μｍの間で有り得る。
【００３６】
これにより、半導体基板１１０の側面に位置するエミッタ部１２０に移動するキャリアの量より半導体基板１１０の前面に位置するエミッタ部１２０に移動するキャリアが十分に多いようにすることができ、半導体基板１１０の側面に位置するエミッタ部１２０にキャリアが移動されるキャリアの量を最小化することができる。このようなエミッタ部１２０は、第１導電型と反対の第２導電型、例えば、ｎ型の導電型の不純物が半導体基板１１０にドーピングされた領域で有り得る。したがって、第２導電型のエミッタ部１２０は、半導体基板１１０の内、第１導電型の部分と、ｐ-ｎ接合を形成することができる。
【００３７】
このような半導体基板１１０に入射された光は、電子と正孔に分離され、電子はｎ型の方向に移動し、正孔はｐ型の方向に移動することができる。したがって、半導体基板１１０がｐ型であり、エミッタ部１２０がｎ型である場合、分離された正孔は、半導体基板１１０背面の方向に移動し、分離された電子は、エミッタ部１２０の方向に移動することができる。
【００３８】
エミッタ部１２０は、半導体基板１１０、すなわち、半導体基板１１０の第１導電性部分とｐ-ｎ接合を形成するので、本実施例とは異なり、半導体基板１１０がｎ型の導電型を有する場合、エミッタ部１２０は、ｐ型の導電型を有することができる。この場合、分離された電子は、半導体基板１１０の背面の方向に移動し、分離された正孔は、エミッタ部１２０の方向に移動することができる。
【００３９】
エミッタ部１２０がｎ型の導電型を有する場合、エミッタ部１２０は、５価元素の不純物を半導体基板１１０にドーピングして形成することができ、逆にｐ型の導電型を有する場合、３価元素の不純物を半導体基板１１０にドーピングして形成することができる。
【００４０】
反射防止膜１３０は、半導体基板１１０の入射面の上部に位置し、図１及び図５に示すように、エミッタ部１２０が半導体基板１１０の入射面に位置する場合は、反射防止膜１３０は、エミッタ部１２０の上部に位置することができる。
【００４１】
このような反射防止膜１３０は、水素化されたシリコン窒化膜（ＳｉＮｘ：Ｈ）、水素化されたシリコン酸化膜（ＳｉＯｘ：Ｈ）、水素化されたシリコン窒化酸化膜（ＳｉＮｘＯｙ：Ｈ）、及び水素化された非晶質シリコン（ａ− Ｓｉ：Ｈ）の内、少なくともいずれかが１つが複数の層で形成することもできる。
【００４２】
このようにすることで、反射防止膜１３０のパッシベーション機能をさらに強化することができ、太陽電池の光電効率をさらに向上させることができる。
【００４３】
複数の第１電極１４０は、図１に示すように、半導体基板１１０の前面上に互いに離隔されて、第１方向（ｘ）に長く伸びて位置することができる。
【００４４】
このとき、複数の第１電極１４０は、反射防止膜１３０を開けエミッタ部１２０に電気的に接続することができる。
【００４５】
これにより、複数の第１電極１４０は、銀（Ag）のような少なくとも一つの導電性物質からなり、エミッタ部１２０の方向に移動した電荷、例えば、電子を収集することができる。
【００４６】
背面電界部１７０は、半導体基板１１０の反対面である背面に位置することができ、半導体基板１１０と同じ第１導電型の不純物が半導体基板１１０より高濃度でドーピングされた領域、例えば、Ｐ+領域で有り得る。
【００４７】
このような半導体基板１１０の第１導電領域と背面電界部１７０との間の不純物濃度の違いにより電位障壁が形成され、これにより、正孔の移動方向である背面電界部１７０の方向に電子移動を妨害する一方、背面電界部１７０の方向にの正孔の移動を容易にする。
【００４８】
したがって、半導体基板１１０の背面とその付近で電子と正孔の再結合に損実される電荷の量を減少させ、所望する電荷（例えば、正孔）の移動を加速化させ、第２電極１５０への電荷移動量を増加させることができる。
【００４９】
このような背面電界部１７０は、半導体基板１１０の背面領域の中から第２電極１５０が形成された領域を除外した残りの領域に全体的に形成されるが、半導体基板の背面の端からエミッタ部１２０と離隔されて形成することができる。
【００５０】
このように、本発明に係る太陽電池は、半導体基板１１０の背面の端から背面電界部１７０とエミッタ部１２０が互いに離隔されるようにして、背面電界部１７０に移動したキャリアとエミッタ部１２０に移動したキャリアが互いに再結合されて消滅する逆電流（reverse current）を防止することができる。
【００５１】
背面保護膜１６０は、第２電極１５０が形成された部分を除外した半導体基板１１０背面全体を覆うように形成されることがあり、半導体基板１１０の背面のパッシベーション機能と絶端機能を実行することができる。このような背面保護膜１６０は、シリコン窒化膜（ＳｉＮｘ）、シリコン酸化膜（ＳｉＯｘ）またはシリコン窒化酸化膜（ＳｉＮｘＯｙ）の内、少なくとも一つが、少なくとも一つの層で形成することができる。
【００５２】
このような背面保護膜１６０は、図１に示すように、太陽電池を背面から見たとき、半導体基板１１０の反対面端から背面電界部１７０とエミッタ部１２０間離隔された部分に露出される半導体基板１１０を覆うように形成することができる。
【００５３】
第２電極１５０は、半導体基板１１０の反対面である背面に互いに離隔して長く形成することができる。
【００５４】
このような第２電極１５０は、前述した背面電界部１７０と重畳されて電気的に接続され、背面電界部１７０の方から移動する電荷、例えば正孔を収集することができる。
【００５５】
このとき、第２電極１５０は、半導体基板１１０より高い不純物濃度を維持する背面電界部１７０と接触しているので、つまり背面電界部１７０と第２電極１５０との間の接触抵抗が減少して、半導体基板１１０から第２電極１５０への電荷伝送効率が向上することがある。
【００５６】
このような第２電極１５０には、インターコネクタ（ＩＣ）が接続されて、第２電極１５０に収集された電荷（例えば、正孔）がインターコネクタ（ＩＣ）を介して、隣接する他の太陽電池に伝達することができる。
【００５７】
このような第２電極１５０は、良好な伝導度を有する金属物質を含むことができ、例えば、銀（Ａｇ）のような少なくとも一つの導電性物質を含有することができる。
【００５８】
以下では、このような太陽電池を形成するために、本発明に基づいてエミッタ部１２０と背面電界部１７０を形成する方法について説明する。
【００５９】
図２〜図７は、本発明に係る太陽電池の製造方法の一例を説明するための図である。
【００６０】
本発明に係る太陽電池の製造方法の一例は、図１で前述したエミッタ部１２０と背面電界部１７０を形成するために、第２導電型の不純物（ＩＰ２）を注入する段階、ドーピング防止膜（ＡＤＬ）を形成する段階、第１導電型の不純物（ＩＰ１）を注入する段階と熱処理段階及び洗浄段階を含むことができる。
【００６１】
ここで、エミッタ部１２０を形成するために、まず、図２に示すように、半導体基板１１０の前面全体に、図３に示すように、第２導電型の不純物（ＩＰ２）を注入することができる。ここで、半導体基板１１０は、一例として、前述したように、第１導電型の不純物が含有されたウェーハで有り得る。
【００６２】
さらに具体的には、エミッタ部１２０を形成するために、半導体基板１１０の第１導電型がｎ型である場合、半導体基板１１０の前面の表面の第２導電型の不純物（ＩＰ２）中一つのホウ素（Ｂ）を不純物として注入して形成することができる。
【００６３】
ここで、ホウ素を注入する方法としてはは、イオン注入法の内、１つであるイオンプレー ティング（ion implanting：イオン注入）法が利用されることができる。
【００６４】
このように、第２導電型の不純物（ＩＰ２）を注入する段階でイオンプレー ティング (ion plating)法を利用する場合、図３に示すように、半導体基板１１０の前面の表面領域全体だけでなく、半導体基板１１０の背面の端に至る側面までの第２導電型の不純物（ＩＰ２）が注入されることができる。
【００６５】
このような第２導電型の不純物（ＩＰ２）を注入する段階で、第２導電型の不純物（ＩＰ２）が半導体基板１１０の側面に注入される深さ（ＴＳＥ）は、第２導電型の不純物（ＩＰ２）が半導体基板１１０の前面に注入される深さ（ＴＦＥ）よりも小さいことがある。
【００６６】
一例として、半導体基板１１０の前面に第２導電型の不純物（ＩＰ２）が注入される深さ（ＴＦＥ）は０．２μｍ〜２μｍ間に形成されることがあり、第２導電型の不純物（ＩＰ２ ）が半導体基板１１０の側面に注入される深さ（ＴＳＥ）は、１ｎｍ〜１０ｎｍの間で形成することができる。
【００６７】
このように、第２導電型の不純物（ＩＰ２）が半導体基板１１０の前面だけでなく、背面の端にまで至る側面に注入された状態で、後続工程で直接半導体基板１１０の背面に第１導電型の不純物（ＩＰ１）を注入して、背面電界部１７０を形成する場合、半導体基板１１０の背面端から背面電界部１７０とエミッタ部１２０が互いに接触することができ、これにより、前述した逆電流が発生することができる。
【００６８】
このような場合、逆電流により太陽電池の効率が低下することがあるが、これを防止するために、本発明では、第２導電型の不純物（ＩＰ２）を注入する段階の後、第１導電型の不純物（ＩＰ１）を注入する前にドーピング防止膜（ＡＤＬ）を形成する段階をさらに備えることができる。
【００６９】
このようなドーピング防止膜（ＡＤＬ）を形成する段階でおいては、図４に示すように、半導体基板１１０の前面と側面の全面と半導体基板１１０の背面端までドーピング防止膜（ＡＤＬ）が形成されることができる。
【００７０】
このようなドーピング防止膜（ＡＤＬ）の材質は、第１、第２導電型の不純物がドーピングされない状態のシリカ（ＳｉＯ２）を含有する珪酸塩ガラス（silicate glass）で有り得る。
【００７１】
本発明においては、ドーピング防止膜（ＡＤＬ）でシリカ（ＳｉＯ２）を含有する珪酸塩ガラス（silicate glass）を一例として説明するが、必ずしもこれに限定されるものではなく、不純物ドーピングを遮断する特性を有してある場合であれば、どのような材質も、本発明のドーピング防止膜（ＡＤＬ）で利用することができる。
【００７２】
一例として、ドーピング防止膜（ＡＤＬ）でシリカ（ＳｉＯ２）を含有する珪酸塩ガラスの代わりにシリコン窒化膜（ＳｉＮｘ）を用いることも可能である。
【００７３】
このようなドーピング防止膜（ＡＤＬ）は、熱酸化（thermal oxidation）法、化学気相蒸着（chemical vapor deposition; CVD）法、または電気化学的酸化（electrochemical oxidation; anodization（陽極酸化））法の内、少なくとも一つを利用して形成されることができる。
【００７４】
このようなドーピング防止膜（ＡＤＬ）は、後述する熱処理段階で、半導体基板１１０に注入された第２導電型の不純物（ＩＰ２）が半導体基板１１０の外に出ていくアウトディフュージョン（out diffusion）を防止し、第１導電型の不純物（ＩＰ１）注入段階で半導体基板１１０の背面端に第１導電型の不純物（IP1）が注入されることを防止することができる。
【００７５】
このようなドーピング防止膜（ＡＤＬ）の形成段階において、半導体基板１１０の背面の端に形成されるドーピング防止膜（ＡＤＬ）は、図４の拡大された部分のように、半導体基板１１０の側面に注入された第２導電型の不純物（ＩＰ２）が露出される半導体基板１１０の背面の端を覆うように形成することができる。
【００７６】
ここで、ドーピング防止膜（ＡＤＬ）が半導体基板１１０の前面と側面だけでなく、背面の端まで形成させる方法は次の通りである。
【００７７】
半導体基板１１０の前面上の方向でドーピング防止膜（ＡＤＬ）を形成する際に、蒸着特性により、半導体基板１１０の前面と側面までドーピング防止膜（ＡＤＬ）が形成されることがあり、また、ドーピング防止膜（ＡＤＬ）を蒸着する際に、半導体基板１１０の端が浮き上がることができるが、これにより、浮き上がる半導体基板１１０の端にドーピング防止膜（ＡＤＬ）が形成されることができる。この時、半導体基板１１０が 浮き上がる高さはドーピング防止膜（ＡＤＬ）を蒸着するとき、蒸着温度を制御して調節することができる。
【００７８】
このように、ドーピング防止膜（ＡＤＬ）が半導体基板１１０の背面の端を覆うように形成されることにより、第１導電型の不純物（ＩＰ１）が半導体基板１１０の背面に注入されたとき、半導体基板１１０の背面端から第１導電型の不純物（ＩＰ１）が注入された領域と第２導電型の不純物（ＩＰ２）が注入された領域と、互いに直接接触することを防止することができる。
【００７９】
このため、さらに好ましくは、半導体基板１１０の背面の端に形成されるドーピング防止膜（ＡＤＬ）の幅（ＷＡＤ）が第２導電型の不純物（ＩＰ２）が露出される半導体基板１１０の背面端領域の幅（ＴＳＥ）より大きく形成することができる。
【００８０】
一例として、半導体基板１１０の背面の端に形成されるドーピング防止膜（ＡＤＬ）の幅（ＷＡＤ）は、第２導電型の不純物（ＩＰ２）が露出される半導体基板１１０の背面の端領域（ＴＳＥ）の幅より大きく、５ｍｍ以下で有り得る。
【００８１】
ここで、第２導電型の不純物（ＩＰ２）が露出される半導体基板１１０の背面の端領域の幅（ＴＳＥ）は、第２導電型の不純物（ＩＰ２）が半導体基板１１０の側面に注入される深さ（ＴＳＥ）と同じである１ｎｍ〜１０ｎｍの間で形成されることができる。
【００８２】
以降、第１導電型の不純物（ＩＰ１）を注入する段階は、図５に示すように、ドーピング防止膜（ＡＤＬ）が形成された状態において、半導体基板１１０の背面が上に向くように覆った後、第１導電型の不純物（ＩＰ１）の内、１つであるリン（Ｐ）を半導体基板１１０の背面に半導体基板１１０より高濃度で注入することにより、行うことができる。
【００８３】
このような第１導電型の不純物（ＩＰ１）を注入する段階もイオンプレー ティング（ion implanting）法が利用されることができる。
【００８４】
このような第１導電型の不純物（ＩＰ１）を注入する段階においては、図５に示すように、第１導電型の不純物（ＩＰ１）が半導体基板１１０の背面の端を除外した全領域に注入することができる。
【００８５】
しかし、第１導電型の不純物（ＩＰ１）を注入する段階において、第１導電型の不純物（ＩＰ１）は、半導体基板１１０の背面の端領域に形成されたドーピング防止膜（ＡＤＬ）により、第２導電型の不純物（ＩＰ２）が注入された半導体基板１１０の背面の端領域からＤＢＩ幅だけ離隔して注入することができる。
【００８６】
この時、図５の拡大された部分に示すように、第２導電型の不純物（ＩＰ２）の一部は、半導体基板１１０の背面の端領域に形成されたドーピング防止膜（ＡＤＬ）の表面に注入することもできる。
【００８７】
このように、第１、第２導電型の不純物注入段階が完了した後、図６に示すように、半導体基板１１０を拡散炉（ＦＮＳ）内に位置させた状態で、半導体基板１１０を熱処理して、半導体基板１１０に第２導電型のエミッタ部１２０と、第１導電型の背面電界部１７０を同時に形成する熱処理段階を実行することができる。
【００８８】
さらに具体的には、このような熱処理段階により、半導体基板１１０に注入された第１、第２導電型の不純物が同時に活性化することができる。
【００８９】
このように、第１、第２導電型の不純物を活性化させエミッタ部１２０と背面電界部１７０を形成する熱処理段階は、９５０℃〜１０５０℃の間で３０分〜４０分の間行われるすることができる。
【００９０】
このように、熱処理段階によって形成されるエミッタ部１２０と背面電界部１７０は、半導体基板１１０の背面端で互いに離隔して形成することができる。
【００９１】
以降、洗浄工程で半導体基板１１０の前面と側面及び背面の端に形成されたドーピング防止膜（ＡＤＬ）が除去されることがある。
【００９２】
このような洗浄段階で使用される洗浄液としては、フッ酸（ＨＦ）を純水（ＤＩ）で希釈した希釈フッ酸（ＤＨＦ、Diluted ＨＦ）を用いることができる。このような希釈フッ酸（ＤＨＦ）は、一例として、純水（ＤＩ）対比フッ酸（ＨＦ）の比が１５：２の条件となるように希釈して形成することができ、このような希釈フッ酸（ＤＨＦ）に半導体基板１１０を５分〜１０分程度浸漬してドーピング防止膜（ＡＤＬ）を除去することができる。
【００９３】
以降、半導体基板１１０の前面に反射防止膜１３０と、第１電極１４０と半導体基板１１０の背面に背面保護膜１６０と第２電極１５０を形成し、図１に示すような太陽電池を製造することができる。
【００９４】
このように、本発明に係る製造方法は、半導体基板１１０の一面に第２導電型の不純物（ＩＰ２）を注入する段階の後、半導体基板１１０の反対面に第１導電型の不純物（ＩＰ１）を注入する前にドーピング防止膜（ＡＤＬ）を形成する段階を備えることにより、太陽電池の製造工程の中でエミッタ部１２０と背面電界部１７０が自然に離隔されるようにして、太陽電池の効率をさらに向上させることができる。
【００９５】
図２乃至図７に示すように、本発明に係る太陽電池の製造方法の一例では、半導体基板１１０の前面にエミッタ部１２０を形成し、半導体基板１１０の背面に背面電界部１７０を形成する場合を一例として説明したが、必ずしもこれに限定されるものではなく、エミッタ部１２０が半導体基板１１０の背面に形成され、背面電界部１７０が半導体基板１１０の前面に形成される場合にも、本発明に係る太陽電池の製造方法が同様に適用することができる。
【００９６】
以上、本発明の実施例について詳細に説明したが、本発明の権利範囲はこれに限定されるものではなく、次の請求の範囲で定義している本発明の基本的な概念を利用した当業者の様々な変形及び改良形態も本発明の権利範囲に属するものである。
【図１】
0006352349.tif 000002
【図２】
0006352349.tif 000003
【図３】
0006352349.tif 000004
【図４】
0006352349.tif 000005
【図５】
0006352349.tif 000006
【図６】
0006352349.tif 000007
【図７】
0006352349.tif 000008